(57)【要約】【課題】高い機械的強度を維持しつつ、耐摩耗性に優れた成形品を提供可能なポリアミド樹脂組成物、ならびに、前記ポリアミド樹脂組成物を用いた成形品の提供。【解決手段】（Ａ）ポリアミド樹脂と、（Ｂ）ポリオレフィンワックスを含み、前記（Ａ）ポリアミド樹脂が、（ａ−１）半芳香族ポリアミド樹脂１０〜９０質量％と、（ａ−２）前記（ａ−１）半芳香族ポリアミド樹脂よりも融点が低く、かつ、ガラス転移温度が２０℃以上低い脂肪族ポリアミド樹脂１０〜９０質量％を含む、ポリアミド樹脂組成物。【選択図】    なし【特許請求の範囲】
【請求項１】
（Ａ）ポリアミド樹脂と、（Ｂ）ポリオレフィンワックスを含み、
前記（Ａ）ポリアミド樹脂が、
（ａ−１）半芳香族ポリアミド樹脂１０〜９０質量％と、
（ａ−２）前記（ａ−１）半芳香族ポリアミド樹脂よりも融点が低く、かつ、ガラス転移温度が２０℃以上低い脂肪族ポリアミド樹脂１０〜９０質量％を含む、ポリアミド樹脂組成物。
【請求項２】
前記（Ａ）ポリアミド樹脂が、さらに、（ａ−３）前記（ａ−１）半芳香族ポリアミド樹脂よりも融点の高いポリアミド樹脂を１〜５０質量％の割合で含む、請求項１に記載のポリアミド樹脂組成物。
【請求項３】
前記（Ｂ）ポリオレフィンワックスの含有量が、（Ａ）ポリアミド樹脂１００質量部に対して１〜５０質量部である、請求項１または２に記載のポリアミド樹脂組成物。
【請求項４】
さらに、無機充填剤を（Ａ）ポリアミド樹脂１００質量部に対し、１０〜２００質量部の割合で含む、請求項１〜３のいずれか１項に記載のポリアミド樹脂組成物。
【請求項５】
前記無機充填剤がガラス繊維である、請求項４に記載のポリアミド樹脂組成物。
【請求項６】
前記（ａ−１）半芳香族ポリアミド樹脂が、ジアミン由来の構成単位とジカルボン酸由来の構成単位から構成され、前記ジアミン由来の構成単位の７０モル％以上がメタキシリレンジアミンおよびパラキシリレンジアミンの少なくとも一方に由来し、ジカルボン酸由来の構成単位の７０モル％以上が、炭素原子数４〜２０のα，ω−直鎖脂肪族ジカルボン酸に由来するポリアミド樹脂である、請求項１〜５のいずれか１項に記載のポリアミド樹脂組成物。
【請求項７】
前記（Ａ）ポリアミド樹脂が、前記（ａ−２）脂肪族ポリアミド樹脂を１５〜５５質量％の割合で含む、請求項１〜６のいずれか１項に記載のポリアミド樹脂組成物。
【請求項８】
前記（ａ−２）脂肪族ポリアミド樹脂がポリアミド６を含む、請求項１〜７のいずれか１項に記載のポリアミド樹脂組成物。
【請求項９】
前記（ａ−３）ポリアミド樹脂がポリアミド６６である、請求項１〜８のいずれか１項に記載のポリアミド樹脂組成物。
【請求項１０】
さらに、核剤を（Ａ）ポリアミド樹脂１００質量部に対し、０．１〜１０質量部の割合で含む、請求項１〜９のいずれか１項に記載のポリアミド樹脂組成物。
【請求項１１】
さらに、黒色着色剤を（Ａ）ポリアミド樹脂１００質量部に対し、０．１〜１０質量部の割合で含む、請求項１〜１０のいずれか１項に記載のポリアミド樹脂組成物。
【請求項１２】
請求項１〜１１のいずれか１項に記載のポリアミド樹脂組成物から形成される成形品。
【請求項１３】
摺動部品である、請求項１２に記載の成形品。
【発明の詳細な説明】
【技術分野】
【０００１】
本発明は、ポリアミド樹脂組成物および前記ポリアミド樹脂組成物を用いた成形品に関する。
【背景技術】
【０００２】
従来から、ポリアミド樹脂を摺動部品に用いることが検討されている。例えば、特許文献１には、テレフタル酸成分と１，１０−デカンジアミン成分からなるポリアミド１００質量部および摺動性改良材０．５〜６０質量部を含有するポリアミド樹脂組成物からなる摺動部材（摺動部品）が開示されている。また、特許文献２には、繊維状充填材を長さ方向に揃えた状態で束ね、前記繊維状充填材の束にポリアミドを溶融させた状態で含浸させ一体化した後に、５〜１５ｍｍの長さに切断した樹脂含浸繊維束を含む樹脂組成物であり、 前記ポリアミドが、芳香族ジカルボン酸と脂肪族ジアミンまたは脂肪族ジカルボン酸と芳香族ジアミンから得られる芳香族ポリアミドであり、前記繊維状充填材が、炭素繊維、ガラス繊維、アラミド繊維、玄武岩繊維から選ばれるものであり、前記樹脂組成物を用いた摩耗性試験において、目視により表皮がめくれないと確認できるものである、耐摩耗性成形体用の樹脂組成物が開示されている。
【先行技術文献】
【特許文献】
【０００３】
【特許文献１】特開２０１３−６４４２０号公報
【特許文献２】特開２０１２−１３１９１８号公報
【発明の概要】
【発明が解決しようとする課題】
【０００４】
上述のとおり、ポリアミド樹脂を用いた摺動部品は、耐摩耗性に優れる必要がある。しかしながら、本発明者が検討したところ、耐摩耗性が不十分であったり、耐摩耗性に優れていても、機械的強度が劣る場合があることが分かった。本発明は、かかる課題を解決することを目的としたものであって、高い機械的強度を維持しつつ、耐摩耗性に優れた成形品を提供可能なポリアミド樹脂組成物、ならびに、前記ポリアミド樹脂組成物を用いた成形品を提供することを目的とする。
【０００５】
かかる状況のもと、本発明者が鋭意検討を行った結果、下記手段＜１＞により、好ましくは＜２＞〜＜１４＞により、上記課題を解決しうることを見出した。
＜１＞（Ａ）ポリアミド樹脂と、（Ｂ）ポリオレフィンワックスを含み、前記（Ａ）ポリアミド樹脂が、（ａ−１）半芳香族ポリアミド樹脂１０〜９０質量％と、（ａ−２）前記（ａ−１）半芳香族ポリアミド樹脂よりも融点が低く、かつ、ガラス転移温度が２０℃以上低い脂肪族ポリアミド樹脂１０〜９０質量％を含む、ポリアミド樹脂組成物。
＜２＞前記（Ａ）ポリアミド樹脂が、さらに、（ａ−３）前記（ａ−１）半芳香族ポリアミド樹脂よりも融点の高いポリアミド樹脂を１〜５０質量％の割合で含む、＜１＞に記載のポリアミド樹脂組成物。
＜３＞前記（Ｂ）ポリオレフィンワックスの含有量が、（Ａ）ポリアミド樹脂１００質量部に対して１〜５０質量部である、＜１＞または＜２＞に記載のポリアミド樹脂組成物。
＜４＞さらに、無機充填剤を（Ａ）ポリアミド樹脂１００質量部に対し、１０〜２００質量部の割合で含む、＜１＞〜＜３＞のいずれか１つに記載のポリアミド樹脂組成物。
＜５＞前記無機充填剤がガラス繊維である、＜４＞に記載のポリアミド樹脂組成物。
＜６＞前記（ａ−１）半芳香族ポリアミド樹脂が、ジアミン由来の構成単位とジカルボン酸由来の構成単位から構成され、前記ジアミン由来の構成単位の７０モル％以上がメタキシリレンジアミンおよびパラキシリレンジアミンの少なくとも一方に由来し、ジカルボン酸由来の構成単位の７０モル％以上が、炭素原子数４〜２０のα，ω−直鎖脂肪族ジカルボン酸に由来するポリアミド樹脂である、＜１＞〜＜５＞のいずれか１つに記載のポリアミド樹脂組成物。
＜７＞前記（Ａ）ポリアミド樹脂が、前記（ａ−２）脂肪族ポリアミド樹脂を１５〜５５質量％の割合で含む、＜１＞〜＜６＞のいずれか１つに記載のポリアミド樹脂組成物。
＜８＞前記（ａ−２）脂肪族ポリアミド樹脂がポリアミド６を含む、＜１＞〜＜７＞のいずれか１つに記載のポリアミド樹脂組成物。
＜９＞前記（ａ−３）ポリアミド樹脂がポリアミド６６である、＜１＞〜＜８＞のいずれか１つに記載のポリアミド樹脂組成物。
＜１０＞さらに、核剤を（Ａ）ポリアミド樹脂１００質量部に対し、０．１〜１０質量部の割合で含む、＜１＞〜＜９＞のいずれか１つに記載のポリアミド樹脂組成物。
＜１１＞さらに、黒色着色剤を（Ａ）ポリアミド樹脂１００質量部に対し、０．１〜１０質量部の割合で含む、＜１＞〜＜１０＞のいずれか１つに記載のポリアミド樹脂組成物。
＜１２＞＜１＞〜＜１１＞のいずれか１つに記載のポリアミド樹脂組成物から形成される成形品。
＜１３＞摺動部品である、＜１２＞に記載の成形品。
＜１４＞上記＜１＞〜＜１１＞のいずれか１つに記載のポリアミド樹脂組成物であって、さらに、アルカリ金属塩およびアルカリ土類金属塩から選択される少なくとも１種の金属塩を含むポリアミド樹脂組成物。
【発明の効果】
【０００６】
本発明により、高い機械的強度を維持しつつ、耐摩耗性に優れた成形品を提供可能なポリアミド樹脂組成物、ならびに、前記ポリアミド樹脂組成物を用いた成形品を提供可能になった。
【発明を実施するための形態】
【０００７】
以下において、本発明の内容について詳細に説明する。尚、本明細書において「〜」とはその前後に記載される数値を下限値及び上限値として含む意味で使用される。
【０００８】
本発明のポリアミド樹脂組成物は、（Ａ）ポリアミド樹脂と、（Ｂ）ポリオレフィンワックスを含み、前記（Ａ）ポリアミド樹脂が、（ａ−１）半芳香族ポリアミド樹脂１０〜９０質量％と、（ａ−２）前記（ａ−１）半芳香族ポリアミド樹脂よりも融点が低く、かつ、ガラス転移温度が２０℃以上低い脂肪族ポリアミド樹脂１０〜９０質量％を含むことを特徴とする。このような構成とすることにより、高い機械的強度を維持しつつ、耐摩耗性に優れた成形品が得られる。このメカニズムは、（ａ−１）半芳香族ポリアミド樹脂が機械的強度を高く維持し、前記（ａ−１）半芳香族ポリアミド樹脂よりも融点が低く、かつ、ガラス転移温度が２０℃以上低い脂肪族ポリアミド樹脂（ａ−２）が摺動面の摩擦熱により軟化し、摺動部品を削れにくくすることができるためと推定される。
【０００９】
＜（Ａ）ポリアミド樹脂＞
＜＜（ａ−１）半芳香族ポリアミド樹脂＞＞
本発明における（Ａ）ポリアミド樹脂は、（ａ−１）半芳香族ポリアミド樹脂を含む。半芳香族ポリアミド樹脂を含むことにより、得られる成形品の機械的強度や荷重たわみ温度を高く維持することが可能になる。
ここで、半芳香族ポリアミド樹脂とは、ジアミン由来の構成単位とジカルボン酸由来の構成単位から構成され、ジアミン由来の構成単位およびジカルボン酸由来の構成単位の合計構成単位の３０〜７０モル％が芳香環を含む構成単位であることをいい、ジアミン由来の構成単位およびジカルボン酸由来の構成単位の合計構成単位の４０〜６０モル％が芳香環を含む構成単位であることが好ましい。
【００１０】
本発明で用いる半芳香族ポリアミド樹脂としては、ポリヘキサメチレンテレフタラミド（ポリアミド６Ｔ）、ポリヘキサメチレンイソフタラミド（ポリアミド６Ｉ）、ポリアミド６６／６Ｔ、ポリキシリレンアジパミド、ポリキシリレンセバカミド、ポリキシリレンドデカミド、ポリアミド９Ｔ、ポリアミド９ＭＴ、ポリアミド６Ｉ／６Ｔ等が挙げられる。
【００１１】
上述のようなポリアミド樹脂の中でも、成形性、耐熱性の観点から、ジアミン由来の構成単位とジカルボン酸由来の構成単位から構成され、前記ジアミン由来の構成単位の７０モル％以上がメタキシリレンジアミンおよびパラキシリレンジアミンの少なくとも一方に由来し、ジカルボン酸由来の構成単位の７０モル％以上が、炭素原子数４〜２０のα，ω−直鎖脂肪族ジカルボン酸に由来するポリアミド樹脂（以下、「ＸＤ系ポリアミド」ということがある）であることが好ましい。
【００１２】
ＸＤ系ポリアミドは、ジアミン由来の構成単位の７０モル％以上、好ましくは８０モル％以上、より好ましくは９０モル％以上、さらに好ましくは９５モル％以上がメタキシリレンジアミンおよびパラキシリレンジアミンの少なくとも一方に由来し、ジカルボン酸由来の構成単位の７０モル％以上、好ましくは８０モル％以上、より好ましくは９０モル％、さらに好ましくは９５モル％以上が、炭素原子数が４〜２０のα，ω−直鎖脂肪族ジカルボン酸に由来する。
【００１３】
ＸＤ系ポリアミドの原料ジアミン成分として用いることができるメタキシリレンジアミンおよびパラキシリレンジアミン以外のジアミンとしては、テトラメチレンジアミン、ペンタメチレンジアミン、２−メチルペンタンジアミン、ヘキサメチレンジアミン、ヘプタメチレンジアミン、オクタメチレンジアミン、ノナメチレンジアミン、デカメチレンジアミン、ドデカメチレンジアミン、２，２，４−トリメチル−ヘキサメチレンジアミン、２，４，４−トリメチルヘキサメチレンジアミン等の脂肪族ジアミン、１，３−ビス（アミノメチル）シクロヘキサン、１，４−ビス（アミノメチル）シクロヘキサン、１，３−ジアミノシクロヘキサン、１，４−ジアミノシクロヘキサン、ビス（４−アミノシクロヘキシル）メタン、２，２−ビス（４−アミノシクロヘキシル）プロパン、ビス（アミノメチル）デカリン、ビス（アミノメチル）トリシクロデカン等の脂環式ジアミン、ビス（４−アミノフェニル）エーテル、パラフェニレンジアミン、ビス（アミノメチル）ナフタレン等の芳香環を有するジアミン等を例示することができ、１種又は２種以上を混合して使用できる。
ジアミン成分として、キシリレンジアミン以外のジアミンを用いる場合は、ジアミン由来の構成単位の２０モル％未満であることが好ましく、１０モル％以下であることがより好ましい。
【００１４】
ポリアミド樹脂の原料ジカルボン酸成分として用いるのに好ましい炭素原子数４〜２０のα，ω−直鎖脂肪族ジカルボン酸としては、例えばコハク酸、グルタル酸、ピメリン酸、スベリン酸、アゼライン酸、アジピン酸、セバシン酸、ウンデカン二酸、ドデカン二酸等の脂肪族ジカルボン酸が例示でき、１種又は２種以上を混合して使用できるが、これらの中でもポリアミド樹脂の融点が成形加工するのに適切な範囲となることから、アジピン酸またはセバシン酸が好ましく、アジピン酸がより好ましい。
【００１５】
上記炭素原子数４〜２０のα，ω−直鎖脂肪族ジカルボン酸以外のジカルボン酸成分としては、イソフタル酸、テレフタル酸、オルソフタル酸等のフタル酸化合物、１，２−ナフタレンジカルボン酸、１，３−ナフタレンジカルボン酸、１，４−ナフタレンジカルボン酸、１，５−ナフタレンジカルボン酸、１，６−ナフタレンジカルボン酸、１，７−ナフタレンジカルボン酸、１，８−ナフタレンジカルボン酸、２，３−ナフタレンジカルボン酸、２，６−ナフタレンジカルボン酸、２，７−ナフタレンジカルボン酸といった異性体等のナフタレンジカルボン酸等を例示することができ、１種又は２種以上を混合して使用できる。炭素原子数４〜２０のα，ω−直鎖脂肪族ジカルボン酸以外のジカルボン酸成分を用いる場合、ジカルボン酸由来の構成単位の２０モル％未満であることが好ましく、１０モル％以下であることがより好ましい。
【００１６】
尚、ジアミン由来の構成単位とジカルボン酸由来の構成単位を主成分として構成されるが、これら以外の構成単位を完全に排除するものではなく、ε−カプロラクタムやラウロラクタム等のラクタム類、アミノカプロン酸、アミノウンデカン酸等の脂肪族アミノカルボン酸類由来の構成単位を含んでいても良いことは言うまでもない。ここで主成分とは、（ａ−１）半芳香族ポリアミド樹脂におけるジアミン由来の構成単位とジカルボン酸由来の構成単位の合計が全構成単位のうち最も多い成分であることをいう。本発明では、（ａ−１）半芳香族ポリアミド樹脂におけるジアミン由来の構成単位とジカルボン酸由来の構成単位の合計は、全構成単位の９０％以上を占めることが好ましく９５％以上を占めることがより好ましい。
【００１７】
（ａ−１）半芳香族ポリアミド樹脂の融点は、１５０〜３１０℃であることが好ましく、１８０〜３００℃であることがより好ましく、１８０〜２５０℃であることがさらに好ましい。
また、（ａ−１）半芳香族ポリアミド樹脂のガラス転移温度は、５０〜１５０℃が好ましく、５５〜１２０℃がより好ましく、特に好ましくは６０〜１００℃である。この範囲であると、成形品の耐熱性がより良好となる傾向にある。
【００１８】
（ａ−１）半芳香族ポリアミド樹脂は、数平均分子量（Ｍｎ）の下限が、６，０００以上であることが好ましく、８，０００以上であることがより好ましく、１０，０００以上であることがさらに好ましく、１５，０００以上であることが一層好ましく、２０，０００以上であることがより一層好ましく、２２，０００以上であることがさらに一層好ましい。上記Ｍｎの上限は、３５，０００以下が好ましく、３０，０００以下がより好ましく、２８，０００以下がさらに好ましく、２６，０００以下が一層好ましい。このような範囲であると、耐熱性、弾性率、寸法安定性、成形加工性がより良好となる。
【００１９】
（ａ−１）半芳香族ポリアミド樹脂は、分子量分布（重量平均分子量／数平均分子量（Ｍｗ／Ｍｎ））が、好ましくは１．８〜３．１である。分子量分布は、より好ましくは１．９〜３．０、さらに好ましくは２．０〜２．９である。分子量分布をこのような範囲とすることにより、機械物性に優れた立体構造物が得られやすい傾向にある。
（ａ−１）半芳香族ポリアミド樹脂の分子量分布は、例えば、重合時に使用する開始剤や触媒の種類、量及び反応温度、圧力、時間等の重合反応条件などを適宜選択することにより調整できる。また、異なる重合条件によって得られた平均分子量の異なる複数種のポリアミド樹脂を混合したり、重合後の（ａ−１）半芳香族ポリアミド樹脂を分別沈殿させることにより調整することもできる。
【００２０】
数平均分子量および重量平均分子量は、ＧＰＣ測定により求めることができ、具体的には、装置として東ソー社製「ＨＬＣ−８３２０ＧＰＣ」、カラムとして、東ソー社製「ＴＳＫ ｇｅｌ Ｓｕｐｅｒ ＨＭ−Ｈ」２本を使用し、溶離液トリフルオロ酢酸ナトリウム濃度１０ｍｍｏｌ／Ｌのヘキサフルオロイソプロパノール（ＨＦＩＰ）、樹脂濃度０．０２質量％、カラム温度４０℃、流速０．３ｍＬ／分、屈折率検出器（ＲＩ）の条件で測定し、標準ポリメチルメタクリレート換算の値として求めることができる。また、検量線は６水準のＰＭＭＡをＨＦＩＰに溶解させて測定し作成する。
【００２１】
本発明のポリアミド樹脂組成物における（ａ−１）半芳香族ポリアミド樹脂の含有量の下限は、（Ａ）ポリアミド樹脂中、１０質量％以上であり、２０質量％以上であることが好ましく、２５質量％以上であることがより好ましく、３０質量％以上であることがさらに好ましい。前記含有量の上限は、９０質量％以下であり、８０質量％以下であることが好ましく、７０質量％以下であることがより好ましく、６０質量％以下であることがさらに好ましく、さらには５０質量％以下であってもよく、特には４０質量％以下であってもよい。
本発明における（Ａ）ポリアミド樹脂は、（ａ−１）半芳香族ポリアミド樹脂を１種のみ含んでいてもよいし、２種以上含んでいてもよい。２種以上含む場合、合計量が上記範囲となることが好ましい。
【００２２】
＜＜（ａ−２）脂肪族ポリアミド樹脂＞＞
本発明における（Ａ）ポリアミド樹脂は、上記（ａ−１）半芳香族ポリアミド樹脂よりも融点が低く、かつ、ガラス転移温度が２０℃以上低い脂肪族ポリアミド樹脂（以下、「（ａ−２）脂肪族ポリアミド樹脂」ということがある）を含む。（ａ−２）脂肪族ポリアミド樹脂は、ガラス転移温度が低く、かつ、融点が低いため、摺動部品に用いた場合に、摺動面の発熱に際し、表面が軟化し、摺動部品の表面の摩耗を効果的に抑制できる。
（ａ−２）脂肪族ポリアミド樹脂は、（ａ−１）半芳香族ポリアミド樹脂よりも融点が低いが、１０℃以上低いことが好ましく、１５℃以上低いことがより好ましい。また、（ａ−２）脂肪族ポリアミド樹脂と（ａ−１）半芳香族ポリアミド樹脂の融点の差は、３０℃以内であることが好ましい。
（ａ−２）脂肪族ポリアミド樹脂は、（ａ−１）半芳香族ポリアミド樹脂よりもガラス転移温度が２０℃以上低いが、２５℃以上低いことが好ましく、２６℃以上低いことがより好ましい。（ａ−２）脂肪族ポリアミド樹脂と（ａ−１）半芳香族ポリアミド樹脂よりもガラス転移温度の差は、３５℃以内であることが好ましい。
【００２３】
（ａ−２）脂肪族ポリアミド樹脂の融点は、１８０〜３００℃であることが好ましく、１９０〜２９０℃であることがより好ましく、２００〜２８０℃であることがさらに好ましい。
また、（ａ−２）脂肪族ポリアミド樹脂のガラス転移温度は、３０〜１２０℃が好ましく、３５〜１００℃がより好ましく、特に好ましくは４０〜８０℃である。
（ａ−２）脂肪族ポリアミド樹脂は、数平均分子量（Ｍｎ）の下限が、４，０００以上であることが好ましく、４，０００以上であることがより好ましく、５，０００以上であることがさらに好ましく、７，０００以上であることが一層好ましく、８，０００以上であることがより一層好ましく、１０，０００以上であることがさらに一層好ましい。上記Ｍｎの上限は、２０，０００以下が好ましく、１７，０００以下がより好ましく、１５，０００以下がさらに好ましく、１３，０００以下が一層好ましい。
【００２４】
ここで、脂肪族ポリアミド樹脂とは、ポリアミド樹脂を構成する構成単位の６０％以上が脂肪族由来の構成単位であることをいい、好ましくは構成単位の６０％以上が脂肪族由来の構成単位であり、より好ましくは構成単位の８０％以上が脂肪族由来の構成単位であり、さらに好ましくは構成単位の９０％以上が脂肪族由来の構成単位であり、一層好ましくは構成単位の９５％以上が脂肪族由来の構成単位であることをいう。
【００２５】
（ａ−２）脂肪族ポリアミド樹脂は、ポリアミド６、ポリアミド４６、ポリアミド６６、ポリアミド６１０、ポリアミド６１２、ポリアミド１１およびポリアミド１２が好ましく、ポリアミド６がより好ましい。
【００２６】
ポリアミド６としては、デュポン社製のザイテル１０１１ＦＢ（商品名）、宇部興産社製のＵＢＥナイロン１０１１Ｂ、１０１５Ｂ、１０２２Ｂ、１０１８ＳＥ（商品名）や、東レ社製のアミランＣＭ１００７、ＣＭ１０１７、ＣＭ１０２１、ＣＭ１０２６、ＣＭ１０１４（商品名）、ＢＡＳＦ社製のＵｌｔｒａｍｉｄ８２００、８２０２、８２７０、Ｂ２７、Ｂ３Ｋ、Ｂ３Ｓ、８２３２Ｇ（商品名）、ＥＭＳ社製のＧＲＩＬＯＮ  ＢＳシリーズ、ＢＺシリーズ、ＢＲＺシリーズ（商品名）を挙げることができる。
【００２７】
本発明のポリアミド樹脂組成物における（ａ−２）脂肪族ポリアミド樹脂の含有量の下限は、（Ａ）ポリアミド樹脂中、１０質量％以上であり、１５質量％以上であることが好ましく、２０質量％以上であることがより好ましく、２５質量％以上であることがさらに好ましく、３０質量％以上が一層好ましく、４０質量％以上であってもよい。前記含有量の上限は、９０質量％以下であり、８０質量％以下であることが好ましく、７０質量％以下であることがより好ましく、６０質量％以下であることがさらに好ましく、５５質量％以下であることが一層好ましい。但し、（ａ−１）半芳香族ポリアミド樹脂と（ａ−２）脂肪族ポリアミド樹脂の合計量が１００質量％を超えることはない。
本発明における（Ａ）ポリアミド樹脂は、（ａ−２）脂肪族ポリアミド樹脂を１種のみ含んでいてもよいし、２種以上含んでいてもよい。２種以上含む場合、合計量が上記範囲となることが好ましい。
【００２８】
＜＜（ａ−３）ポリアミド樹脂＞＞
本発明における（Ａ）ポリアミド樹脂は、（ａ−１）半芳香族ポリアミド樹脂よりも融点の高いポリアミド樹脂（以下、「（ａ−３）ポリアミド樹脂」ということがある）を含んでいてもよい。このようなポリアミド樹脂を配合することにより、（ａ−２）脂肪族ポリアミド樹脂が起こしうる、樹脂組成物の熱変形温度の低下を補うことができる。
（ａ−３）ポリアミド樹脂は、（ａ−１）半芳香族ポリアミド樹脂よりも融点が高いが、１０℃以上高いことが好ましく、２０℃以上高いことがさらに好ましい。（ａ−３）脂肪族ポリアミド樹脂と（ａ−１）半芳香族ポリアミド樹脂のガラス転移温度の差は、３５℃以内であることが好ましい。
【００２９】
（ａ−３）ポリアミド樹脂の融点は、１８０〜３００℃であることが好ましく、１９０〜２９０℃であることがより好ましく、２００〜２８０℃であることがさらに好ましい。
また、（ａ−３）ポリアミド樹脂のガラス転移温度は、３０〜１２０℃が好ましく、３５〜１００℃がより好ましく、特に好ましくは４０〜８０℃である。
（ａ−３）ポリアミド樹脂は、数平均分子量（Ｍｎ）の下限が、６，０００以上であることが好ましく、８，０００以上であることがより好ましく、１０，０００以上であることがさらに好ましく、１６，０００以上であることが一層好ましく、２１，０００以上であることがより一層好ましく、２３，０００以上であることがさらに一層好ましい。上記Ｍｎの上限は、３５，０００以下が好ましく、３０，０００以下がより好ましく、２８，０００以下がさらに好ましく、２６，０００以下が一層好ましい。
【００３０】
（ａ−３）ポリアミド樹脂は、ポリアミド６６、ポリアミド４６、ポリアミド６６、ポリアミド６１０、ポリアミド６１２、ポリアミド１１およびポリアミド１２が好ましく、ポリアミド６６がより好ましい。
【００３１】
ポリアミド６６としては、宇部興産社製のＵＢＥナイロン２０１５Ｂ、２０２０Ｂ、２０２６Ｂ（商品名）や、東レ社製のアミランＣＭ３００７、ＣＭ３００１、ＣＭ３００１-Ｎ、ＣＭ３００６、ＣＭ３３０１、ＣＭ３３０４、ＣＭ３００４（商品名）、旭化成社製のレオナ１２００Ｓ、１３００Ｓ、１５００、１７００（商品名）、ＢＡＳＦ社製のＵｌｔｒａｍｉｄ  １０００、１００３、Ａ３、Ｎ３２２、Ａ３Ｘ２Ｇ５（商品名）、ＥＭＳ社製のＧＲＩＬＯＮ  ＡＳシリーズ、ＡＺシリーズ、ＡＲ、ＡＴシリーズ（商品名）、ＤｕＰｏｎｔ社製のＺｙｔｅｌ  １０１、１０３、４２Ａ、４０８（商品名）を挙げることができる。
【００３２】
本発明のポリアミド樹脂組成物における（ａ−３）ポリアミド樹脂の含有量の下限は配合する場合、（Ａ）ポリアミド樹脂中、１質量％以上であることが好ましく、３質量％以上であることがより好ましく、５質量％以上であることがさらに好ましく、８質量％以上が一層好ましく、１０質量％以上がより一層好ましい。前記含有量の上限は、５０質量％以下であることが好ましく、４０質量％以下であることがより好ましく、３０質量％以下であることがさらに好ましく、２０質量％以下であることが特に好ましい。但し、（ａ−１）半芳香族ポリアミド樹脂と（ａ−２）脂肪族ポリアミド樹脂と（ａ−３）ポリアミド樹脂の合計量が１００質量％を超えることはない。
本発明における（Ａ）ポリアミド樹脂は、（ａ−３）ポリアミド樹脂を１種のみ含んでいてもよいし、２種以上含んでいてもよい。２種以上含む場合、合計量が上記範囲となることが好ましい。
【００３３】
＜＜ポリアミド樹脂のブレンド＞＞
本発明における（Ａ）ポリアミド樹脂は、上記ポリアミド樹脂（ａ−１）〜（ａ−３）以外のポリアミド樹脂を１種または２種以上含んでいてもよい。
本発明では、（ａ−１）半芳香族ポリアミド樹脂と（ａ−２）脂肪族ポリアミド樹脂と（ａ−３）ポリアミド樹脂の合計量が（Ａ）ポリアミド樹脂の９０質量％以上を占めることが好ましく、９５質量％以上を占めることがより好ましく、９９質量％以上を占めることがさらに好ましい。
本発明では、（ａ−１）半芳香族ポリアミド樹脂と（ａ−２）脂肪族ポリアミド樹脂の質量比である、（ａ−１）／（ａ−２）が０．５〜５．０であることが好ましく、０．５〜３．０であることがより好ましく、０．５〜２．０であることがさらに好ましい。このような比率とすることにより、比摩耗量がより少なくなる傾向にある。
また、本発明では、（ａ−１）半芳香族ポリアミド樹脂と（ａ−３）ポリアミド樹脂の質量比である、（ａ−１）／（ａ−３）の割合が２．０〜５．５であることが好ましく、２．０〜４．４であることがより好ましい。このような比率とすることにより、比摩耗量がより少なくなる傾向にある。
【００３４】
本発明のポリアミド樹脂組成物における（Ａ）ポリアミド樹脂の合計量の下限は、１０質量％以上であることが好ましく、２０質量％以上であることがより好ましく、２５質量％以上であることがさらに好ましく、３０質量％以上であることが一層好ましい。上記合計量の上限は、９０質量％以下であることが好ましく、８０質量％以下であることがより好ましく、６０質量％以下であることがさらに好ましく、５０質量％以下であることが一層好ましく、４５質量％以下であることがより一層好ましく、４０質量％以下であることがさらに一層好ましい。
【００３５】
＜（Ｂ）ポリオレフィンワックス＞
本発明のポリアミド樹脂組成物は、ポリオレフィンワックスを含む。ポリオレフィンワックスを含むことにより、樹脂組成物の摩擦係数を低減し、材料摺動面の摩耗を低減させることができる。
ポリオレフィンワックスの例には、低分子量ポリエチレン、低分子量ポリエチレン共重合体、またはそれらを酸化変性または酸変性することによって極性基を導入した、変性ポリエチレンワックスが含まれる。また、酸化変性または酸変性することによって、極性基を導入した、変性ポリエチレンワックスを（Ｂ）ポリオレフィンワックスの１〜１０質量％の量で配合すると、ポリアミド樹脂中での分散性を向上させることができ、より好ましい。ポリオレフィンワックスの数平均分子量（Ｍｎ）は、適宜選択して決定すればよいが、２００００未満であることが好ましく、５００〜１５０００がより好ましく、１０００〜１００００であることがさらに好ましく、１０００〜９０００であることが特に好ましい。ポリオレフィンワックスのＭｎは、ゲル浸透クロマトグラフィ（ＧＰＣ）により測定できる。
本発明において用いられるポリオレフィンワックスは、融点が６０〜１４５℃であることが好ましい。
【００３６】
ポリオレフィンワックスとしては、ポリエチレンワックス、ポリプロピレンワックス、酸化ポリエチレンワックス、酸変性ポリエチレンワックス、酸変性ポリプロピレンワックスなどが挙げられる。
ポリオレフィンワックスの市販品としては、例えば、三井化学社製"三井ハイワックス"の８００Ｐ、４００Ｐ、２００Ｐ、１００Ｐ、７２０Ｐ、４２０Ｐ、３２０Ｐ、４０５ＭＰ、３２０ＭＰ、４０５１Ｅ、２２０３Ａ、１１４０Ｈ、ＮＬ８００、ＮＰ０５５、ＮＰ１０５、ＮＰ５０５、ＮＰ８０５、１１０５Ａ、２２０３ＡおよびＮＰ０５５５Ａなどを用いることができる。
【００３７】
本発明のポリアミド樹脂組成物におけるポリオレフィンワックスの含有量は、（Ａ）ポリアミド樹脂１００質量部に対し、下限が１質量部以上であることが好ましく、３質量部以上であることがより好ましく、５質量部以上であることがさらに好ましく、７質量部以上であることが一層好ましく、９質量部以上であることがより一層好ましい。上記含有量の上限は、５０質量部以下であることが好ましく、３０質量部以下であることがより好ましく、２０質量部以下であることがさらに好ましく、１５質量部以下であることが特に好ましい。
本発明のポリアミド樹脂組成物は、ポリオレフィンワックスを、１種のみ含んでいてもよいし、２種以上含んでいてもよい。２種以上含む場合、合計量が上記範囲となることが好ましい。
【００３８】
＜無機充填剤＞
本発明のポリアミド樹脂組成物は、ポリアミド樹脂組成物を補強し、剛性、耐熱性および寸法安定性等を向上させる目的で、無機充填剤を配合することが好ましい。無機充填剤の形状等については、特に制限はなく、繊維状、板状、粒状、針状のいずれでもよいが、繊維状が好ましい。但し、本発明における無機充填剤は、後述する核剤および金属塩を除く趣旨である。
無機充填剤の具体例としては、例えば、ガラスを主成分とする無機充填剤（ガラス繊維、ガラスフレーク、ガラスビーズ、ミルドファイバー）、アルミナ繊維および炭素繊維が好ましく、ガラスを主成分とする無機充填剤がより好ましく、ガラス繊維がさらに好ましい。
【００３９】
本発明で好ましく使用されるガラス繊維は、数平均繊維径が２０μｍ以下のものが好ましく、１〜１５μｍのものが、物性バランス（耐熱剛性、衝撃強度）をより一層高める点、並びに成形反りをより一層低減させる点で好ましい。
原料ガラスの組成は、無アルカリのものも好ましく、例えば、Ｅガラス、Ｃガラス、Ｓガラス等が挙げられるが、本発明では、Ｅガラスが好ましく用いられる。
【００４０】
ガラス繊維は、例えば、γ−メタクリルオキシプロピルトリメトキシシラン、γ−グリシドキシプロピルトリメトキシシラン、γ−アミノプロピルトリエトキシシラン等のシランカップリング剤等の表面処理剤で表面処理されていることが好ましい。表面処理剤の付着量は、ガラス繊維の０．０１〜１質量％であることが好ましい。さらに必要に応じて、脂肪酸アミド化合物、シリコーンオイル等の潤滑剤、第４級アンモニウム塩等の帯電防止剤、エポキシ樹脂、ウレタン樹脂等の被膜形成能を有する樹脂、被膜形成能を有する樹脂と熱安定剤、難燃剤等の混合物で表面処理されたものを用いることもできる。
【００４１】
本発明のポリアミド樹脂組成物が、 無機充填剤を含む場合、その含有量は、（Ａ）ポリアミド樹脂１００質量部に対し、下限が１０質量部以上であることが好ましく、５０質量部以上であることがより好ましく、１００質量部以上であることがさらに好ましく、１３０質量部以上であることが一層好ましく、１５０質量部以上であることがより一層好ましい。上記含有量の上限は、２００質量部以下であることが好ましく、１９０質量部以下であることがより好ましく、１８５質量部以下であることがさらに好ましい。
本発明のポリアミド樹脂組成物は、無機充填剤を、１種のみ含んでいてもよいし、２種以上含んでいてもよい。２種以上含む場合、合計量が上記範囲となることが好ましい。
【００４２】
＜金属塩＞
本発明のポリアミド樹脂組成物は、アルカリ金属塩およびアルカリ土類金属塩から選択される少なくとも１種の金属塩を含んでいてもよい。前記金属塩を配合することにより、ポリオレフィンワックスの溶出を効果的に抑制し、摺動部品としたときの摺動面の硬度をより高く維持することが可能になり、耐摩耗性を向上させることができる。本発明で用いる金属塩は、アルカリ土類金属塩であることが好ましい。
アルカリ金属としては、ナトリウム、カリウムが例示される。アルカリ土類金属としては、カルシウム、マグネシウム、バリウムが例示され、カルシウムまたはバリウムが好ましい。
本発明では、金属塩は、炭酸カルシウム、炭酸マグネシウム、炭酸バリウムなどの炭酸塩、および、硫酸カルシウム、硫酸マグネシウムなどの硫酸塩が好ましく、炭酸塩がより好ましく、炭酸カルシウムおよび炭酸バリウムがさらに好ましく、炭酸カルシウムが一層好ましい。
金属塩の粒子径は、０．１〜５０μｍであることが好ましく、０．５〜３０μｍであることがより好ましく、１〜１０μｍであることがさらに好ましい。
本発明で用いる金属塩は、アスペクト比が５未満の粒子であることが好ましい。このようなアスペクト比とすることにより、金属塩が球状に近づき、本発明の効果がより効果的に達成される。
上記金属塩の市販品としては、日東粉化工業社製、ＮＳ１００が例示される。
【００４３】
本発明のポリアミド樹脂組成物における上記金属塩の含有量は、（Ａ）ポリアミド樹脂１００質量部に対し、下限が１質量部以上であることが好ましく、３質量部以上であることがより好ましく、５質量部以上であることがさらに好ましく、６質量部以上であることが一層好ましく、９質量部以上であることがより一層好ましい。上記含有量の上限は、１００質量部以下であることが好ましく、５０質量部以下であることがより好ましく、３０質量部以下であることがさらに好ましく、２０質量部以下であることが一層好ましく、１５質量部以下がより一層好ましい。
本発明のポリアミド樹脂組成物は、上記金属塩を、１種のみ含んでいてもよいし、２種以上含んでいてもよい。２種以上含む場合、合計量が上記範囲となることが好ましい。
【００４４】
＜核剤＞
本発明のポリアミド樹脂組成物は、結晶化速度を上げて成形性を高めるため、核剤を含んでいてもよい。核剤の種類は、特に、限定されるものではないが、タルク、窒化ホウ素、マイカ、カオリン、炭酸カルシウム、硫酸バリウム、窒化珪素、チタン酸カリウムおよび二硫化モリブデンが好ましく、タルクおよび窒化ホウ素がより好ましく、タルクがさらに好ましい。
核剤の平均粒子径は、４〜１０μｍであることが好ましい。
本発明のポリアミド樹脂組成物が核剤を含む場合、その含有量は、（Ａ）ポリアミド樹脂１００質量部に対し、０．１〜１０質量部であることが好ましく、０．５〜８質量部がより好ましく、１〜５質量部がさらに好ましい。
本発明のポリアミド樹脂組成物は、核剤を、１種のみ含んでいてもよいし、２種以上含んでいてもよい。２種以上含む場合、合計量が上記範囲となることが好ましい。
【００４５】
＜黒色着色剤＞
本発明のポリアミド樹脂組成物は、黒色着色剤を含んでいてもよい。本発明で用いる黒色着色剤としては、カーボンブラックが例示される。カーボンブラックの詳細は、特開２０１１−５７９７７号公報の段落００２１の記載を参酌でき、これらの内容は本明細書に組み込まれる。
また、本発明のポリアミド樹脂組成物にカーボンブラック等の黒色着色剤を配合する場合、ポリアミド樹脂組成物の製造に際し、特開２０１１−５７９７７号公報の段落００３８〜００４２の記載を参酌でき、これらの内容は本明細書に組み込まれる。
本発明で用いるカーボンブラックは、ＤＢＰ吸油量が４０〜６０ｇ／ｃｍ3であることが好ましい。
本発明のポリアミド樹脂組成物が黒色着色剤を含む場合、その含有量は、（Ａ）ポリアミド樹脂１００質量部に対し、０．１〜１０質量部であることが好ましく、０．５〜８質量部がより好ましく、１〜５質量部がさらに好ましい。
本発明のポリアミド樹脂組成物は、黒色着色剤を、１種のみ含んでいてもよいし、２種以上含んでいてもよい。２種以上含む場合、合計量が上記範囲となることが好ましい。
【００４６】
＜その他の添加剤＞
本発明のポリアミド樹脂組成物は、本発明の趣旨を損なわない範囲で、上記の他、ポリアミド樹脂に一般的に用いられうる他の添加剤を含んでいてもよい。このようなその他の添加剤としては、ポリアミド樹脂以外の樹脂、離型剤、潤滑剤、安定剤、難燃剤、蛍光漂白剤、可塑化剤、酸化防止剤、紫外線吸収剤、帯電防止剤、流動性改良剤等が例示される。他の添加剤の含有量は、合計で、ポリアミド樹脂組成物の５質量％以下であることが好ましい。これらの添加剤の詳細は、特開２０１１−５７９７７号公報や特開２０１５−１２９２４４号公報に記載を参酌でき、これらの内容は本明細書に組み込まれる。
他の樹脂としては、ポリエステル樹脂、ポリフェニレンスルフィド樹脂、ポリフェニレンエーテル樹脂、ポリカーボネート樹脂、ポリアリレート樹脂、フェノール樹脂、およびエポキシ樹脂等が挙げられる。
【００４７】
＜ポリアミド樹脂組成物の製造方法＞
本発明のポリアミド樹脂組成物の製造方法は、特に定めるものではなく、公知の熱可塑性樹脂組成物の製造方法を広く採用できる。具体的には、各成分を、タンブラーやヘンシェルミキサーなどの各種混合機を用い予め混合した後、バンバリーミキサー、ロール、ブラベンダー、単軸押出機、二軸押出機、ニーダーなどで溶融混練することによってポリアミド樹脂組成物を製造することができる。
【００４８】
また、例えば、各成分を予め混合せずに、または、一部の成分のみを予め混合し、フィーダーを用いて押出機に供給して溶融混練して、ポリアミド樹脂組成物を製造することもできる。
さらに、例えば、一部の成分を予め混合し押出機に供給して溶融混練することで得られる樹脂組成物をマスターバッチとし、このマスターバッチを再度残りの成分と混合し、溶融混練することによってポリアミド樹脂組成物を製造することもできる。
【００４９】
＜成形品＞
次に、本発明のポリアミド樹脂組成物から形成される成形品について説明する。本発明のポリアミド樹脂組成物をペレタイズして得られたペレットは、各種の成形法で成形して成形品とされる。またペレットを経由せずに、押出機で溶融混練された樹脂組成物を直接、成形して成形品にすることもできる。
成形品の形状としては、特に制限はなく、成形品の用途、目的に応じて適宜選択することができ、例えば、板状、プレート状、ロッド状、シート状、フィルム状、円筒状、環状、円形状、楕円形状、歯車状、多角形形状、異形品、中空品、枠状、箱状、パネル状のもの等が挙げられる。
【００５０】
成形体を成形する方法としては、特に制限されず、従来公知の成形法を採用でき、例えば、射出成形法、射出圧縮成形法、押出成形法、異形押出法、トランスファー成形法、中空成形法、ガスアシスト中空成形法、ブロー成形法、押出ブロー成形、ＩＭＣ（インモールドコ−ティング成形）成形法、回転成形法、多層成形法、２色成形法、インサート成形法、サンドイッチ成形法、発泡成形法、加圧成形法等が挙げられる。
【００５１】
本発明のポリアミド樹脂組成物は、高い機械的強度を維持しつつ、高い耐摩耗性を有する樹脂材料であるので、これを成形した成形品は、摺動部品として好ましく用いられる。
摺動部品の具体例としては、電気用品、事務機器および動力機器等の歯車、回転軸、軸受け、各種ギア、カム、メカニカルシールの端面材、バルブなどの弁座、Ｖリング、ロッドパッキン、ピストンリング、ライダーリング等のシール部材、圧縮機の回転軸、回転スリーブ、ピストン、インペラー、ローラー等に好適に使用できる。
【実施例】
【００５２】
以下に実施例を挙げて本発明をさらに具体的に説明する。以下の実施例に示す材料、使用量、割合、処理内容、処理手順等は、本発明の趣旨を逸脱しない限り、適宜、変更することができる。従って、本発明の範囲は以下に示す具体例に限定されるものではない。
【００５３】
＜原料＞
（Ａ）ポリアミド樹脂
（ａ−１）半芳香族ポリアミド樹脂：ポリアミドＭＸＤ６（メタキシリレンジアミンとアジピン酸との重縮合物）、三菱ガス化学社製「ポリアミドＭＸＤ６＃６０００」、融点２４３℃、ガラス転移温度７５℃、Ｍｎ２５０００
（ａ−２）脂肪族ポリアミド樹脂：ポリアミド６、デュポン社製、ザイテル１０１１ＦＢ、融点２２５℃、ガラス転移温度４８℃、Ｍｎ１１０００
（ａ−３）（ａ−１）半芳香族ポリアミド樹脂よりも融点の高いポリアミド樹脂：ポリアミド６６、東レ社製、アミランＣＭ３００１、融点２６８℃、ガラス転移温度５０℃、Ｍｎ２４０００
【００５４】
（Ｂ）ポリオレフィンワックス
ＬＤＰＥ−ＷＡＸ：三井化学社製、ハイワックス７２０Ｐ、Ｍｎ７２００
ＨＤＰＥ−ＷＡＸ：三井化学社製、ハイワックス８００Ｐ、Ｍｎ８０００
酸変性ＬＤＰＥ−ＷＡＸ：三井化学社製、ハイワックス１１０５Ａ、Ｍｎ１５００
【００５５】
無機充填剤
ガラス繊維：日本電気硝子社製、ＥＣＳ０３Ｔ−２９６ＧＨ、数平均繊維径１０μｍ
核剤
タルク：林化成社製、ミクロンホワイト５０００Ａ、平均粒子径７μｍ
黒色着色剤
カーボンブラック：三菱化学社製、＃４５、ＤＢＰ吸油量５３ｇ／１０ｃｍ3
【００５６】
＜ポリアミド樹脂の融点およびガラス転移温度の測定方法＞
ポリアミド樹脂の融点は、ＤＳＣ（示差走査熱量測定）法により観測される昇温時の吸熱ピークのピークトップの温度として測定した。ポリアミド樹脂のガラス転移温度は、ポリアミド樹脂を一度加熱溶融させ熱履歴による結晶性への影響をなくした後、再度昇温して測定されるピークトップの温度として測定した。
具体的には、ＤＳＣ測定器を用い、試料であるポリアミド樹脂の量は約１ｍｇとし、雰囲気ガスとしては窒素を３０ｍＬ／分で流し、昇温速度は１０℃／分の条件で室温から予想される融点以上の温度まで加熱し溶融させた際に観測される吸熱ピークのピークトップの温度から融点を求めた。次いで、溶融したポリアミド樹脂を、ドライアイスで急冷し、１０℃／分の速度で融点以上の温度まで再度昇温し、ガラス転移温度を求めた。ＤＳＣ測定器としては、島津製作所（SHIMADZU CORPORATION）製、ＤＳＣ−６０を用いた。
【００５７】
＜実施例１＞
＜＜熱可塑性樹脂組成物のコンパウンド＞＞
最終組成が後述する表に示す組成となるように（表中の各成分の量は質量比である）、各成分をそれぞれ秤量し、ガラス繊維を除く成分をタンブラーにてブレンドし、二軸押出機（東芝機械社製、ＴＥＭ２６ＳＳ）の根本から投入し、溶融した。カーボンブラックは、ポリアミド樹脂で５０質量％マスターバッチを製造してから投入し、混練した。混練後、ガラス繊維をサイドフィードして樹脂ペレット（ポリアミド樹脂組成物）を作製した。押出機の設定温度は、２８０℃にて実施した。
【００５８】
＜＜曲げ強さおよび曲げ弾性率の測定方法＞＞
上述の製造方法で得られた樹脂ペレットを１２０℃で４時間乾燥させた後、日精樹脂工業社製、ＮＥＸ１４０IIIを用いて、４ｍｍ厚さのＩＳＯ引張り試験片を射出成形した。シリンダー温度は２８０℃、金型温度は１３０℃にて実施した。ＩＳＯ１７８に準拠して、上記ＩＳＯ引張り試験片（４ｍｍ厚）を用いて、２３℃の温度で曲げ強度（単位：ＭＰａ）および曲げ弾性率（単位：ＧＰａ）を測定した。
【００５９】
＜＜荷重たわみ温度（ＤＴＵＬ）＞＞
ＩＳＯ７５−１，２に準拠して、上記ＩＳＯ引張り試験片（厚さ４ｍｍ）を用いて、曲げ応力１．８０ＭＰａ条件下で荷重たわみ温度を測定した。
【００６０】
＜＜比摩耗量＞＞
上述の製造方法で得られた樹脂ペレットを１２０℃で４時間乾燥させた後、日精樹脂工業社製、ＮＳ−４０を用いて、接触面積２ｃｍ2の中空円筒試験片を射出成形した。このとき、シリンダー温度は２８０℃、金型温度は１３０℃にて実施した。
ＪＩＳＫ７２１８（Ａ）法に準拠し、温度２３℃、湿度５０％環境下で、中空円筒試験片同士での摩擦摩耗試験を、線速度１００ｍｍ／秒、加圧荷重５ｋｇｆ条件下にて２０時間実施し、同材料に対する比摩耗量を、装置固定側と可動側それぞれの試験片について測定した。比摩耗量は、摩耗減少した試験片体積を、総走行距離と加圧荷重で除して算出した。
【００６１】
＜＜限界ＰＶ値＞＞
上述の成形方法で得られた中空円筒試験片同士での摩擦摩耗試験を、線速度１００ｍｍ／秒条件にて、初期加圧荷重５ｋｇｆとし、１分間毎に加圧荷重を５ｋｇｆ増していく方法で行い、限界ＰＶ値を求めた。限界ＰＶ値は、線速度と試験片溶融時の加圧荷重の積で求められた。
【００６２】
【表１】
2017171880.tif 000002
【００６３】
【表２】
2017171880.tif 000003
【００６４】
上記結果から明らかなとおり、ポリオレフィンワックスを配合しない場合（比較例１）、成形品の比摩耗量が多くなってしまった。また、（Ａ）ポリアミド樹脂として、（ａ−２）脂肪族ポリアミド樹脂を配合しない場合（比較例２）、成形品の比摩耗量が多くなってしまった。
これに対し、（Ａ）ポリアミド樹脂が、（ａ−１）半芳香族ポリアミド樹脂と、（ａ−２）脂肪族ポリアミド樹脂を所定のブレンド比で含み、かつ、ポリオレフィンワックスを含む場合（実施例１〜６）、高い機械的強度を維持しつつ、比摩耗量の少ない成形品が得られた。特に、（Ａ）ポリアミド樹脂中の、（ａ−２）脂肪族ポリアミド樹脂を５５質量％以下とすることにより（実施例１〜５）、比摩耗量の更に少ない成形品が得られた。
【産業上の利用可能性】
【００６５】
本発明のポリアミド樹脂組成物から形成される成形品は、機械的強度が高く、耐摩耗性に優れているので、電気用品、事務機器、動力機器等の歯車、回転軸、軸受け、各種ギア、カム、メカニカルシールの端面材、バルブなどの弁座、Ｖリング、ロッドパッキン、ピストンリング、ライダーリング等のシール部材、圧縮機の回転軸、回転スリーブ、ピストン、インペラー、ローラー等に好適に使用できる。